(57)【要約】      （修正有）【課題】医療用部材の基材を高温にすることなく、表面が緻密で高い親水性を有するシリカ膜を短時間で形成することが可能な医療用部材の製造方法を提供する。【解決手段】医療用部材（特に、歯科用部材）の基材表面に、ポリシラザンを含有するポリシラザン膜を形成した後、過酸化水素を含有する蒸気を該ポリシラザン膜に曝露することによって、該ポリシラザンをシリカに転化させてシリカ膜を形成する工程を有する医療用部材の製造方法。該過酸化水素を含有する蒸気は、過酸化水素を含有する溶液にマイクロ波を照射して加熱することによって生成するものであることが好ましく、該過酸化水素を含有する蒸気に、マイクロ波を照射しながら、前記ポリシラザン膜に曝露ことが好ましい。【選択図】なし【特許請求の範囲】
【請求項１】
基材上に、ポリシラザンを含有するポリシラザン膜を形成した後、過酸化水素を含有する蒸気を前記ポリシラザン膜に曝露することによって、前記ポリシラザンをシリカに転化させてシリカ膜を形成する工程を有することを特徴とする医療用部材の製造方法。
【請求項２】
前記医療用部材が、歯科用部材であることを特徴とする請求項１記載の医療用部材の製造方法。
【請求項３】
前記シリカ膜が、親水性シリカ膜であることを特徴とする請求項１または請求項２記載の医療用部材の製造方法
【請求項４】
前記過酸化水素を含有する蒸気は、過酸化水素を含有する溶液にマイクロ波を照射して加熱することによって生成することを特徴とする請求項１〜３のいずれか一項に記載の医療用部材の製造方法。
【請求項５】
前記過酸化水素を含有する蒸気に、マイクロ波を照射しながら、前記ポリシラザン膜に曝露することを特徴とする請求項１〜４のいずれか一項に記載の医療用部材の製造方法。
【請求項６】
前記過酸化水素を含有する蒸気の温度を、９０℃以上とすることを特徴とする請求項１〜５のいずれか一項に記載の医療用部材の製造方法。
【発明の詳細な説明】
【技術分野】
【０００１】
本発明は、医療用部材の製造方法に関するものである。
【背景技術】
【０００２】
下記特許文献１には、入れ歯の防汚性向上を目的として、入れ歯の表面にポリシラザンを含有するコーティング液を塗布するだけで、該ポリシラザンが空気中の水分と反応してシリカに転化するため、シリカコーティングできる方法が記載されている。
【特許文献１】特開２００３−２８６１２２号公報
【発明の開示】
【発明が解決しようとする課題】
【０００３】
しかしながら、特許文献１に記載の方法では、コーティング液を塗布後、大気中に放置することによりポリシラザンをシリカに転化させるため、反応速度が遅く、シリカ膜の形成に時間がかかるという問題がある。また、このように空気中の水分と反応させることで形成されたシリカ膜の膜質は緻密性が良くなく傷つきやすい、また撥水性のため汚れがつきやすいという問題がある。
【０００４】
本発明は上記事情に鑑みてなされたものであって、基材上に、ポリシラザンから生成されるシリカ膜を短時間で均一に形成できる方法を提供することを目的とする。
【課題を解決するための手段】
【０００５】
本発明の医療用部材の製造方法は、基材上に、ポリシラザンを含有するポリシラザン膜を形成した後、過酸化水素を含有する蒸気を前記ポリシラザン膜に曝露することによって、前記ポリシラザンをシリカに転化させてシリカ膜を形成する工程を有することを特徴とする。
医療用部材は、歯科用部材が好ましい。また、シリカ膜は親水性シリカ膜が好ましい。
【０００６】
また、本発明の医療用部材の製造方法においては、前記過酸化水素を含有する蒸気は、過酸化水素を含有する溶液にマイクロ波を照射して加熱することによって生成することが好ましい。
【０００７】
また、本発明の医療用部材の製造方法においては、前記過酸化水素を含有する蒸気に、マイクロ波を照射しながら、前記ポリシラザン膜に曝露して生成することが好ましい。
【０００８】
また、本発明の医療用部材の製造方法においては、前記過酸化水素を含有する蒸気の温度を、９０℃以上とすることが好ましい。
【発明の効果】
【０００９】
本発明によれば、基材を高温にすることなく、ポリシラザンから生成されるシリカ膜を短時間で形成できる。また、膜質は緻密性が良好で、高い親水性を有するシリカ膜を形成できる。
【発明を実施するための最良の形態】
【００１０】
＜第１の実施形態＞
本発明の医療用部材の製造方法の第１の実施形態について説明する。
まず、基材上にポリシラザンを含有するポリシラザン膜を形成する。具体的には、ポリシラザンと溶媒を含有するコーティング液を基材上に塗布した後、溶媒を除去する。
【００１１】
本発明における基材は特に制限されない。例えば、基材の材質としては、ステンレス、チタン等の金属、ポリカーボネート、アクリル樹脂等の樹脂、アルミナ、ジルコニア等のセラミックス、宝石、サンゴ、化石等の鉱物、骨、歯牙、木、紙、革等が挙げられる。
医療用部材は歯科用部材を含み、特に歯科用部材に適する。
医療用部材としては、例えば、歯科用部材、一般部材（手術用器具、注射針、注射筒、ガイド、ワイヤ、カテーテル、ステープル、採血用器具、輸血用器具、内視鏡、ピペット等の検査用器具）、整形外科用部材（人工関節、プレート、スクリュー、ピン、ワイヤ、ステープル、髄内釘、創外固定器等）、心臓血管外科用部材（血液ポンプ、人工弁、ペースメーカー、ステント等）、脳神経外科用部材（クリップ、ステント等）、眼科用部材（眼内レンズ等）等が挙げられる。
また、金属アレルギー対策として金属表面にシリカ膜を形成する場合、本発明では医療用部材とする。
【００１２】
歯科用部材の具体例としては、金属インレー、金属アンレー、金属クラウン、金属ブリッジ、硬質（コンポジット）レジン前装冠、硬質（コンポジット）レジン前装ブリッジ、陶材焼付鋳造冠、陶材焼付鋳造ブリッジ、コーヌスクローネ内冠、金属製ポストコア、金属製根面板、接着性ブリッジ等の金属系歯科技工物；
陶材インレー、陶材アンレー、オールセラミックスクラウン、オールセラミックスブリッジ、ラミネートベニア、セラミックスコア（陶材コア）等のセラミックス系歯科技工物；
硬質（コンポジット）レジンインレー、硬質（コンポジット）レジンアンレー、硬質（コンポジット）レジンクラウン、硬質（コンポジット）レジンブリッジ、レジンラミネートベニア、レジン製ポストコア等のレジン系歯科技工物；
ブラケット、バンド等の矯正器具；リップバンパー、急速拡大装置等の矯正装置；下顎犬歯間リテーナー等の固定式保定装置；ディスタルシュー、クラウンループ、リンガルアーチ等の固着式保隙装置；および磁性アタッチメント等が挙げられる。
【００１３】
また、上記歯科用部材の材質としては、
高カラット金合金（Ｔｙｐｅ１−４）、白金加金、多目的型金合金、低カラット金合金、金−パラジウム合金、金−銀−パラジウム合金、銀合金、コバルトクロム合金、ニッケルクロム合金、チタン、チタン合金、ステンレス鋼（ＳＵＳ３０４）、磁性ステンレス鋼、およびその他の一般歯科用金属；
アルミナ陶材、キャスタブルセラミックス、加圧成形型陶材、ガラス浸透型セラミックス、高密度焼結型（ＣＡＤ／ＣＡＭ）セラミックス、高純度アルミナ、ジルコニア、部分安定化ジルコニア、アパタイトセラミックス、その他の一般歯科用セラミックスおよび無機材料；
硬質レジン、コンポジットレジン、ポリカーボネート、およびその他の一般歯科用レジンが挙げられる。
特に、歯科用部材の材質が硬質レジンの場合に、本発明による効果が大きい。
【００１４】
本発明で用いられるポリシラザンは、「−（ＳｉＨ２−ＮＨ）−」（ただし、Ｈの全部又は一部が置換基で置換されていてもよい。）を繰り返し単位とするポリマーであり、鎖状ポリシラザン、環状ポリシラザン等が挙げられる。鎖状ポリシラザンとしては、ペルヒドロポリシラザン、ポリメチルヒドロシラザン、ポリＮ―メチルシラザン、ポリＮ―（トリエチルシリル）アリルシラザン、ポリＮ―（ジメチルアミノ）シクロヘキシルシラザン、フェニルポリシラザン等が挙げられる。これらはいずれも使用することができ、また、これらに限定されるものではない。ポリシラザンは１種を用いてもよく２種以上の混合物を用いてもよい。
これらのうち、特にペルヒドロキシポリシラザンが本発明による接着強度の向上効果が良好である点で好ましい。
【００１５】
前記コーティング液に用いられる溶媒は、ポリシラザンと反応せず、均一なポリシラザン溶液を形成できるものであればよい。具体例としては、ベンゼン、トルエン、キシレン、エチルベンゼン等の芳香族炭化水素；ペンタン、ヘキサン、イソヘキサン、メチルペンタン、ヘプタン、イソヘプタン、オクタン、イソオクタン等の脂肪族炭化水素；シクロペンタン、メチルシクロペンタン、シクロヘキサン、メチルシクロヘキサン等の脂環式炭化水素；塩化メチレン、クロロホルム、四塩化炭素、ブロモホルム、塩化エチレン、塩化エチリデン、トリクロロエタン等のハロゲン化炭化水素；エチルエーテル、イソプロピルエーテル、エチルブチルエーテル、ブチルエーテル、１，２−ジオキシエタン、シオキタサン、ジメチルジオキサン、テトラヒドロフラン、テトラヒドロピラン等のエーテル類等が挙げられる。これらの溶媒は１種又は２種以上の混合物であってもよい。
コーティング液におけるポリシラザンの濃度は、０．０１〜５０質量％が好ましく、１〜２０質量％がより好ましい。
コーティング液には触媒を添加してもよい。該触媒としては、トリエチルアミン、ジエチルアミン、モノエタノールアミン、ジエタノールアミン、ｎ−ブチルアミン、ジ−ｎ−ブチルアミン、トリ−ｎ−ブチルアミン等のアミン類、水酸化ナトリウム、水酸化カリウム等の金属水酸化物、アンモニア水、ピリジンなどの塩基、酢酸、無水酢酸、蓚酸、フマル酸、マレイン酸、無水マレイン酸、コハク酸のようなカルボン酸やその酸無水物、トリクロル酢酸等の有機酸、塩酸、硝酸、硫酸等の無機酸、三塩化鉄、三塩化アルミニウム等のルイス酸等が挙げられる。
コーティング液には、本発明の効果を損なわない範囲で、適宜の添加剤を含有させることができる。例えば、紫外線吸収剤、セラミックスまたは樹脂からなるフィラー、フッ素化合物、薬剤成分、光触媒、感光性成分、光沢剤、着色剤、顔料等が挙げられる。
【００１６】
コーティング液の塗布方法は、はけ塗り法、スプレー法、浸漬法、流し塗り法等を用いることができる。
コーティング液の塗布に先立って、必要に応じて、塗布面の研磨や洗浄を行ってもよい。
コーティング液を塗布した後、溶媒を除去するために乾燥工程を行うことが好ましい。
【００１７】
次いで、基材上に形成されたポリシラザン膜に対して過酸化水素を含有する蒸気を曝露する。具体的には、過酸化水素を含有する溶液を加熱して過酸化水素を含有する蒸気を発生させ、該蒸気をポリシラザン膜の表面に接触させる。これによりポリシラザンがシリカに転化してシリカ膜が形成される。本実施形態では、過酸化水素を含有する蒸気がポリシラザン膜と接触することでポリシラザン膜が加熱され、ポリシラザンと過酸化水素を含有する蒸気中の水分が反応して、あるいは過酸化水素から発生したラジカルと反応して、シリカに転化すると考えられる。
【００１８】
本発明で用いられる過酸化水素を含有する溶液は、水（Ｈ２Ｏ）を含有していればよく、具体例としては、３％過酸化水素水が挙げられる。
【００１９】
過酸化水素を含有する蒸気を曝露させる方法としては、過酸化水素を含有する溶液を加熱して蒸気を発生させ、該蒸気の存在する環境にポリシラザン膜形成後の基材を設置する。より効率よく該蒸気を基材に曝露させるため、過酸化水素を含有する蒸気と基材を密閉した環境内に設置することが好ましい。
過酸化水素を含有する溶液を加熱する方法としては、該溶液を沸騰させることが可能であればよい。例えば、過酸化水素を含有する溶液を入れた容器を公知の加熱装置で加熱する方法が挙げられる。
【００２０】
ポリシラザン膜に曝露させる該蒸気の温度は高いほどよく、９０℃以上が好ましい。より具体的には、９５℃以上が好ましく、１００℃以上の過熱蒸気が特に好ましい。
また、ポリシラザン膜への過酸化水素を含有する過熱蒸気による処理時間は１分以上が好ましく、１０分以上がさらに好ましい。
【００２１】
本発明において、ポリシラザンは、例えば以下の反応式で表されるように、水（Ｈ２Ｏ）と反応して、あるいはラジカルが発生してシリカに転化される。
（−ＳｉＨ２ＮＨ−）＋２Ｈ２Ｏ→（−ＳｉＯ２―）＋ＮＨ３＋２Ｈ２
本発明におけるシリカ膜は、ポリシラザン膜から転化されたシリカを含有する膜を意味しており、必ずしもポリシラザンの全部がシリカに転化されていなくてもよい。
このようにして基材上に形成されるシリカ膜の厚さは、特に制限されないが、例えば０．０１〜４μｍ程度が好ましく、０．０５〜２μｍ程度がより好ましい。
【００２２】
本実施形態によれば、基材上にポリシラザン膜を形成した後に、過酸化水素を含有する蒸気を基材に曝露させることで、ポリシラザンが水分と反応して、あるいは過酸化水素からラジカルが発生してシリカに転化する反応が促進され、シリカ膜の形成に要する時間が短縮される。したがって、審美性を目的とする医療用部材等におけるシリカコーティングを迅速に行うことができ、製造効率を向上させることができる。また該シリカ膜に紫外線吸収剤を含有させることもでき、紫外線による着色や劣化を防止できる。
【００２３】
また本発明の方法は、過酸化水素を含む蒸気をポリシラザン膜に曝露させるだけでシリカ膜を形成できるので、基材自体を加熱する必要がない。これにより、耐熱性が比較的低い材料からなる基材に対してもシリカ膜を形成できる。特に硬質レジンのような耐熱性に劣る材質からなる歯科用部材本体に対するシリカコーティングに好適である。また、シリカ膜の形成によって、硬質レジン表面の凹凸が塞がれて着色物質等の付着を防止できる。また、形成されるシリカ膜は光沢があるため、美容上の審美性にも優れる。
本発明において、過酸化水素の蒸気をポリシラザン膜に接触させると、シリカへの転化率が高くなることで、より均一かつ緻密なシリカ膜が形成され、さらに親水性に優れた親水性シリカを生成させることができる。これにより、防汚性や潤滑性に優れ、付着した汚れの除去を容易にできる親水性シリカコーティングを、基材本体の加熱処理を必要とせず、短時間で行うことができる。特に硬質レジンを材質とする歯科用部材本体に防汚性や潤滑性を付与するのに好適である。
【００２４】
また、蒸気の温度を９０℃以上にすることで、基材上のポリシラザン膜が過熱蒸気によって加熱されるため、ポリシラザンと過熱蒸気中の水分が反応して、あるいは過酸化水素からラジカルが発生してシリカに転化する効率が良くなると考えられる。
したがって本実施形態によれば、シリカ膜の形成に要する時間が短縮されて、均一で、緻密な、親水性シリカ膜がコーティングされた医療用部材が得られる。
【００２５】
＜第２の実施形態＞
本発明の医療用部材の製造方法の第２の実施形態について説明する。本実施形態が上記第１の実施形態と大きく異なる点は、ポリシラザン膜に曝露させる過酸化水素を含有する蒸気を、マイクロ波の照射によって生成する点である。
【００２６】
まず、第１の実施形態と同様にして、基材上にポリシラザン膜を形成する。
次いで、過酸化水素を含有する溶液にマイクロ波を照射して加熱し、過酸化水素を含有する蒸気を生成させる。また、該マイクロ波の波長は特に限定されず、被照射物の材質に応じて、マイクロ波の照射による発熱が効率良く生じる波長を選択することが好ましい。マイクロ波照射装置の具体例としては、電子レンジが挙げられる。
【００２７】
次いで、基材上に形成されたポリシラザン膜に、過酸化水素を含有する蒸気を曝露する。過酸化水素を含有する溶液および該蒸気を曝露させる方法は第１の実施形態と同様である。
【００２８】
本実施形態において、過酸化水素を含有する蒸気をポリシラザン膜に曝露することにより、ポリシラザンがシリカに転化してシリカ膜が形成される。本実施形態では、マイクロ波の照射により生成した過酸化水素を含有する蒸気を基材に曝露することにより、ポリシラザンが加熱され、蒸気中の水分と反応して、あるいは過酸化水素からラジカルが発生してシリカに転化すると考えられる。
また、マイクロ波の照射により生成した過酸化水素を含有する蒸気は、公知の加熱装置を用いて生成した蒸気と比較して、より反応活性な状態になっていると考えられる。
【００２９】
したがって、本実施形態によれば第１の実施形態と同様に、過酸化水素を含有する蒸気の曝露によりシリカ膜の形成に要する時間が短縮される。また、ポリシラザン膜に反応活性な蒸気を曝露するため、該シリカへの転化反応が良好に進行し、より均一かつ緻密なシリカ膜の形成が可能となる。
【００３０】
＜第３の実施形態＞
本発明の医療用部材の製造方法の第３の実施形態について説明する。本実施形態が上記第１または上記第２の実施形態と大きく異なる点は、過酸化水素を含有する蒸気をポリシラザン膜に曝露する際、蒸気にマイクロ波を照射する点である。
【００３１】
まず、第１の実施形態と同様にして、基材上にポリシラザン膜を形成する。
次いで、過酸化水素を含有する溶液を加熱して、過酸化水素を含有する蒸気を生成する。該溶液を加熱して沸騰させる方法は、第１の実施形態または第２の実施形態による方法を用いることができるが、マイクロ波の照射による加熱方法が好ましい。
その後、過酸化水素を含有する蒸気が存在する環境下に基材を設置し、ポリシラザン膜に蒸気を曝露する。
【００３２】
このとき、生成した蒸気および基材に向けてマイクロ波を照射する。マイクロ波の種類は第２の実施形態と同様である。なお、該蒸気と基材を密閉した容器に設置してマイクロ波を照射する方法が、該蒸気とポリシラザン膜との反応効率の点で望ましい。さらには、該蒸気の発生源である過酸化水素を含有する溶液自体を上記密閉した容器内に存在させることが好ましい。これにより、容器内にマイクロ波を照射することで、過酸化水素を含有する溶液の加熱、沸騰と、生成した該蒸気と基材への照射を同時に行うことが可能となる。マイクロ波の照射に適した装置の具体例として、電子レンジが挙げられる。
【００３３】
これにより、過酸化水素を含有する蒸気が基材に曝露され、ポリシラザンがシリカに転化してシリカ膜が形成される。本実施形態では、生成した過酸化水素を含有する蒸気がマイクロ波の照射により、従来の加熱装置により生成した蒸気よりも反応活性な状態でポリシラザン膜と接触すると考えられる。
【００３４】
本実施形態によれば、マイクロ波の照射により過酸化水素を含有する蒸気がさらに加熱され、過熱蒸気が生成される。過熱蒸気により、ポリシラザンと該蒸気中の水分の反応効率が向上し、あるいは過酸化水素から発生するラジカルの反応効率が向上し、シリカへの転化反応が促進されて、短時間でシリカ膜を形成できる。また第２の実施形態と同様に、ポリシラザンに曝露する過酸化水素を含有する蒸気がマイクロ波によって活性化されるため、シリカ転化反応がさらに進行し、均一性が高く、緻密なシリカ膜が形成されると考えられる。
【実施例】
【００３５】
以下に実施例を用いて本発明をさらに詳しく説明するが、本発明はこれら実施例に限定されるものではない。
【００３６】
（実施例１：マイクロ波を照射して過酸化水素を含有する蒸気を生成する例）
基材として、ＳＵＳ基材（１ｃｍ×１ｃｍ×０．２ｍｍ）を使用した。
一方、ペルヒドロポリシラザン溶液（以下、ペルヒドロポリシラザンをＰＨＰＳということもある。）、すなわち、ＡＺエレクトロニックマテリアルズ（株）社製、アクアミカＮＰ−１１０（製品名、ペルヒドロポリシラザンのキシレン溶液）を、キシレンで希釈してペルヒドロポリシラザン濃度１０質量％に調整したＰＨＰＳ溶液（以下、１０％ＮＰという。）をコーティング溶液として用いた。
【００３７】
前記基材の表面に１０％ＮＰを塗布し、２２℃の大気中で１０分間自然乾燥した後、これを再度繰り返した。このようにして、基材上にポリシラザン膜を形成した。
次に、３％過酸化水素水１００ｍｌを、密閉可能な樹脂性の容器に入れ、該溶液に直接接触しないように設けた網の上にポリシラザン膜を形成した基材を置き、ふたを閉めた。
この容器を電子レンジ（製品名：ＨＩＴＡＣＨＩ  ＭＲ−Ｍ２２０、日立社製）を用いて、周波数２４５０ＭＨｚ、出力５００Ｗで５分間マイクロ波を照射し、過酸化水素水を加熱、蒸発させた。また、マイクロ波照射後は、ふたを開けずに２分間放置することで、過酸化水素水蒸気をポリシラザン膜にさらに曝露させた。このようにして実施例１の医療用部材を製造した。
【００３８】
（比較例１）
３％過酸化水素水を蒸留水に変更したこと以外は上記実施例１と同様にして、比較例１の医療用部材を製造した。
【００３９】
（比較評価１）
実施例１および比較例１の医療用部材について、フーリエ変換赤外分光光度計（島津社製、製品名：ＳＨＩＭＡＤＺＵ  ＩＲ  Ｐｒｅｓｔｉｇｅ−２１）を用い、ＡＴＲ法にて４６００〜６５０ｃｍ−１の波数範囲でシリカ膜のＦＴ−ＩＲスペクトルをそれぞれ測定した。シリカ転化の指標となる１０６０ｃｍ−１付近と８００ｃｍ−１付近のＳｉ−Ｏに帰属する吸収ピークと、未反応のＰＨＰＳの残存を示す８３０ｃｍ−１付近のＳｉ−Ｎおよび２１７０ｃｍ−１付近に帰属するＳｉ−Ｈの吸収ピークの強度を比較した。
【００４０】
比較例１のシリカ膜のＦＴ−ＩＲスペクトルでは、８８５ｃｍ−１付近のピークが観察されることから、水蒸気の曝露により形成されたシリカ膜には、未反応なＰＨＰＳが残存していることが確認された。これに対して、実施例１のシリカ膜のＦＴ−ＩＲスペクトルでは、１０７２ｃｍ−１付近のピークが増大し、８３０ｃｍ−１付近のピークが消失した。したがって、過酸化水素を含有する蒸気をポリシラザン膜に曝露させたことによって、ポリシラザンからシリカへの転化率が向上し、短時間で良好なシリカ膜が形成されることが確認された。
【００４１】
（実施例２：過熱水蒸気発生装置により過酸化水素を含有する蒸気を生成した例）
基材として、硬質レジンを使用した。すなわち、（株）ジーシー社製プロシモのＶＩＴＡシェードＥ１に相当するエナメル色レジンペーストの表面を＃２０００耐水研磨紙で研磨した後、直径１６ｍｍ、厚さ３ｍｍ円板上に切り出したものを硬質レジン基材とした。
一方、２種のペルヒドロポリシラザン溶液、すなわち、ＡＺエレクトロニックマテリアルズ（株）社製、アクアミカＮＰ−１１０（製品名、ペルヒドロポリシラザンのキシレン溶液）を、キシレンで希釈してペルヒドロポリシラザン濃度１０質量％に調整したＰＨＰＳ溶液（以下、１０％ＮＰという。）と、ＡＺエレクトロニックマテリアルズ（株）社製、アクアミカＮＬ−１２０（製品名、ペルヒドロポリシラザンのジブチルエーテル溶液）を、ジブチルエーテルで希釈してペルヒドロポリシラザン濃度５質量％に調整したＰＨＰＳ溶液（以下、５％ＮＬという。）をコーティング溶液として用いた。
【００４２】
前記基材の表面に１０％ＮＰを塗布し、２２℃の大気中で１０分間自然乾燥してポリシラザン膜を生成した。次に過熱水蒸気発生装置を用いて３％過酸化水素水を加熱、蒸発させた。この後、基材を過酸化水素水蒸気が存在する環境下に設置し、１０％ＮＰ塗布後の基材表面に３％過酸化水素水蒸気を１０分間曝露させた。
その後、基材表面に５％ＮＬを重ね塗りして同様の操作を繰り返し、５％ＮＬ塗布後の基材表面に３％過酸化水素水蒸気を１５分間曝露させた。このようにして、実施例２の医療用部材を製造した。
【００４３】
（比較例２）
３％過酸化水素水を蒸留水に変更したこと以外は上記実施例２と同様にして、比較例２の医療用部材を製造した。
【００４４】
（比較例３）
基材にＰＨＰＳ溶液（１０％ＮＰ）を塗布した後、８０℃で１０分間乾式焼成して比較例３の医療用部材を製造した。
【００４５】
（比較評価２）
実施例２および比較例２の医療用部材について、フーリエ変換赤外分光光度計（島津社製、製品名：ＳＨＩＭＡＤＺＵ  ＩＲ  Ｐｒｅｓｔｉｇｅ−２１）を用い、ＡＴＲ法にて４６００〜６５０ｃｍ−１の波数範囲でシリカ膜のＦＴ−ＩＲスペクトルをそれぞれ測定した。シリカ転化の指標となる１０６０ｃｍ−１付近と８００ｃｍ−１付近のＳｉ−Ｏに帰属する吸収ピークと、未反応のＰＨＰＳの残存を示す８３０ｃｍ−１付近のＳｉ−Ｎおよび２１７０ｃｍ−１付近に帰属するＳｉ−Ｈの吸収ピークの強度を比較した。
【００４６】
その結果を図１に示す。図１の（１）は、比較例２のシリカ膜のＦＴ−ＩＲスペクトルであり、（２）は実施例２のシリカ膜のＦＴ−ＩＲスペクトルである。
図１の（１）と比較して（２）のスペクトルでは、１０６０ｃｍ−１および８００ｃｍ−１付近のピークが増大し、８３０ｃｍ−１付近のピークが消失している。このことから、過酸化水素を含有している蒸気をポリシラザン膜に曝露させることによって、ポリシラザンからシリカへの転化率が向上し、良好なシリカ膜が形成されることが確認された。
【００４７】
（比較評価３）
実施例２と比較例２〜３の医療用部材について、接触角計を用い、シリカ膜の水に対する接触角をそれぞれ測定した。その結果を表１に示す。なお、測定結果は同条件で形成したシリカ膜における５回の測定の平均値である。
【００４８】
【表１】
2008273913.tif 000002
【００４９】
表１より、比較例３のシリカ膜の水に対する接触角は８８．２°であり疎水性を示した。また、比較例２のシリカ膜の水に対する接触角は１６．８°であり、比較例３よりも親水性を示した。これに対して、実施例２のシリカ膜の水に対する接触角は１０．２°であり良好な親水性を示した。
以上の結果から、３％過酸化水素水蒸気をポリシラザン膜に暴露することで形成されるシリカ膜は、親水性であることが確認された。
【００５０】
（試験例１：過酸化水素を含有する、９０℃以上の過熱蒸気を曝露させる例）
基材として、ＳＵＳ基材（１ｃｍ×１ｃｍ×０．２ｍｍ）を使用した。コーティング液としては、ＡＺエレクトロニックマテリアルズ（株）社製、アクアミカＮＬ−１２０（製品名、ペルヒドロポリシラザンのジブチルエーテル溶液）を、ジブチルエーテルで希釈してペルヒドロポリシラザン濃度１０質量％に調整したＰＨＰＳ溶液を用いた。
まず、基材の表面上にコーティング液を塗布し、１５０℃のオーブンで３分間加熱処理して乾燥させ、ポリシラザン膜を生成した。
次いで、３％過酸化水素水を加熱して蒸気を生成し、さらに前記蒸気を過熱水蒸気発生装置により１６０℃まで加熱した。この過熱蒸気を基材表面に１分間曝露した。
こうして基材の表面に形成した膜について、フーリエ変換赤外分光光度計（島津社製、製品名：ＳＨＩＭＡＤＺＵ  ＩＲ  Ｐｒｅｓｔｉｇｅ−２１）を用い、ＡＴＲ法にて４６００〜６５０ｃｍ−１の波数範囲でＦＴ−ＩＲスペクトルを測定した。シリカ転化の指標となる１０６０ｃｍ−１付近と８００ｃｍ−１付近のＳｉ−Ｏに帰属する吸収ピークと、未反応のＰＨＰＳの残存を示す８３０ｃｍ−１付近のＳｉ−Ｎおよび２１７０ｃｍ−１付近に帰属するＳｉ−Ｈの吸収ピークの強度を調べた。
【００５１】
試験例１で形成した膜のＦＴ−ＩＲスペクトルでは、８８３ｃｍ−１付近に弱いピークが存在することから、未反応のＰＨＰＳが少量残存している。また、１０７８ｃｍ−１と７９４ｃｍ−１付近のピークが顕著であることから、基材に形成されたポリシラザン膜のほとんどがシリカに転化していることを確認した。
【００５２】
（試験例２）
試験例１において、過熱蒸気の曝露時間を１０分に変更した他は、試験例１と同様に処理することによって試験例２の基材を製造した。こうして基材の表面に形成した膜について、ＦＴ−ＩＲスペクトルを測定した。
試験例２で形成した膜のＦＴ−ＩＲスペクトルでは、試験例１で確認された８８３ｃｍ−１付近のピークが消失し、１０７８ｃｍ−１と７９４ｃｍ−１付近のピークが顕著であることから、基材に形成された膜は、未反応のＰＨＰＳ残存がない、良好なシリカ膜であることを確認した。
【００５３】
（試験例３）
試験例１において、過熱蒸気の温度を３００℃に変更した他は、試験例１と同様に処理することによって試験例２の基材を製造した。こうして基材の表面に形成した膜について、ＦＴ−ＩＲスペクトルを測定した。
試験例３で形成した膜のＦＴ−ＩＲスペクトルでは、試験例１と同様に、８８５ｃｍ−１付近に弱いピークが存在することから、未反応のＰＨＰＳが少量残存している。また、１０７８ｃｍ−１と７９４ｃｍ−１付近のピークが顕著であることから、基材に形成されたポリシラザン膜のほとんどがシリカに転化していることを確認した。
【００５４】
（試験例４）
試験例１において、過熱蒸気の温度を３００℃に変更し、さらに過熱蒸気の曝露時間を１０分に変更した他は、試験例１と同様に処理することによって試験例４の基材を製造した。こうして基材の表面に形成した膜について、ＦＴ−ＩＲスペクトルを測定した。
試験例４で形成した膜のＦＴ−ＩＲスペクトルでは、試験例１で確認された８８３ｃｍ−１付近のピークが消失し、１０８２ｃｍ−１と８０６ｃｍ−１付近のピークが顕著であることから、基材に形成された膜は、未反応のＰＨＰＳ残存がない、良好なシリカ膜であることを確認した。
【００５５】
（試験例５）
試験例１において、３％過酸化水素水を純水に変更した他は、試験例１と同様に処理することによって試験例５の基材を製造した。こうして基材の表面に形成した膜について、ＦＴ−ＩＲスペクトルの測定をした。
試験例５で形成した膜のＦＴ−ＩＲスペクトルでは、未反応のＰＨＰＳの残存を示す８８１ｃｍ−１付近のＳｉ−Ｎおよび２２５２ｃｍ−１付近に帰属するＳｉ−Ｈの吸収ピークの強度が顕著であることを確認した。また、シリカ転化の指標となる１０７８ｃｍ−１付近と７９２ｃｍ−１付近のＳｉ−Ｏに帰属する吸収ピークを確認できることから、基材表面上に形成された膜は、未反応なＰＨＰＳが多く残存するシリカ膜であることを確認した。
【００５６】
（試験例６）
試験例２において、３％過酸化水素水を純水に変更した他は、試験例２と同様に処理することによって試験例６の基材を製造した。こうして基材の表面に形成した膜について、ＦＴ−ＩＲスペクトルの測定をした。
試験例６で形成した膜のＦＴ−ＩＲスペクトルでは、未反応のＰＨＰＳの残存を示す８８１ｃｍ−１付近のＳｉ−Ｎおよび２２５２ｃｍ−１付近に帰属するＳｉ−Ｈの吸収ピークの強度が顕著であることを確認した。また、シリカ転化の指標となる１０７２ｃｍ−１付近と７９２ｃｍ−１付近のＳｉ−Ｏに帰属する吸収ピークを確認できることから、基材表面上に形成された膜は、未反応なＰＨＰＳが多く残存するシリカ膜であることを確認した。
【００５７】
（試験例７）
試験例３において、３％過酸化水素水を純水に変更した他は、試験例３と同様に処理することによって試験例７の基材を製造した。こうして基材の表面に形成した膜について、ＦＴ−ＩＲスペクトルの測定をした。
試験例７で形成した膜のＦＴ−ＩＲスペクトルでは、未反応のＰＨＰＳの残存を示す８８１ｃｍ−１付近のＳｉ−Ｎおよび２２５２ｃｍ−１付近に帰属するＳｉ−Ｈの吸収ピークの強度が顕著であることを確認した。また、シリカ転化の指標となる１０７０ｃｍ−１付近と７９２ｃｍ−１付近のＳｉ−Ｏに帰属する吸収ピークを確認できることから、基材表面上に形成された膜は、未反応なＰＨＰＳが多く残存するシリカ膜であることを確認した。
【００５８】
（試験例８）
試験例４において、３％過酸化水素水を純水に変更した他は、試験例４と同様に処理することによって試験例８の基材を製造した。こうして基材の表面に形成した膜について、ＦＴ−ＩＲスペクトルの測定をした。
試験例８で形成した膜のＦＴ−ＩＲスペクトルでは、未反応のＰＨＰＳの残存を示す８８１ｃｍ−１付近のＳｉ−Ｎおよび２２５２ｃｍ−１付近に帰属するＳｉ−Ｈの吸収ピークの強度が顕著であることを確認した。また、シリカ転化の指標となる１０７２ｃｍ−１付近と７９２ｃｍ−１付近のＳｉ−Ｏに帰属する吸収ピークを確認できることから、基材表面上に形成された膜は、未反応なＰＨＰＳが多く残存するシリカ膜であることを確認した。
【００５９】
（試験例９）
試験例１において、基材の表面上にコーティング液を塗布し、１５０℃のオーブンで３分間加熱処理して乾燥することによって、試験例９の基材を製造した。こうして基材の表面に形成した膜について、ＦＴ−ＩＲスペクトルの測定をした。
試験例９で形成した膜のＦＴ−ＩＲスペクトルでは、試験例５〜８と同様に、未反応のＰＨＰＳの残存を示す８３０ｃｍ−１付近のＳｉ−Ｎおよび２１７０ｃｍ−１付近に帰属するＳｉ−Ｈの吸収ピークの強度が顕著であることを確認した。また、シリカ転化の指標となる１０６０ｃｍ−１付近と８００ｃｍ−１付近のＳｉ−Ｏに帰属する吸収ピークを確認できることから、基材表面上に形成された膜は、未反応なＰＨＰＳが多く残存するシリカ膜であることを確認した。
【００６０】
（比較評価４）
試験例１〜９で基材表面に形成したシリカ膜の膜質の判定結果を表２に示す。
【００６１】
【表２】
2008273913.tif 000003
【００６２】
表２より、過酸化水素を含有する過熱蒸気を基材上のポリシラザン膜に曝露した試験例１〜４は、過酸化水素を含有していない過熱水蒸気のみを曝露した試験例５〜８とそれぞれ比較して、良好なシリカ膜が形成していることを確認した。
また、過酸化水素を含有する過熱蒸気を用いることで、基材への曝露時間が1分という短時間であっても、ポリシラザンからシリカへの転化が良好であることを確認した。
【図面の簡単な説明】
【００６３】
【図１】図１は、実施例２および比較例２のシリカ膜のＦＴ−ＩＲスペクトルを示す図である。
【図１】
2008273913.tif 000004